СПОСОБ ПОЛУЧЕНИЯ ПЕНОПОЛИУРЕТАНА

1. Способ получения пенополиуретана или модифицированного пенополиуретана, включающий стадию, где химическое соединение высвобождает химический и/или физический пенообразователь посредством термически- и/или химически-индуцированного разложения, где химическое соединение имеет распределение частиц по размерам при выражении через параметр D50, равный или меньший 1 мкм, предпочтительно равный или меньший 500 нм, более предпочтительно равный или меньший 250 нм.
2. Способ по п. 1, где химическое соединение высвобождает химический и/или физический пенообразователь посредством термически-индуцированного разложения, предпочтительно в отсутствие кислотного активатора.
3. Способ по п. 1, где химическое соединение высвобождает химический и/или физический пенообразователь посредством химически-индуцированного разложения, предпочтительно в присутствии кислотного активатора, более предпочтительно в присутствии лимонной кислоты и/или муравьиной кислоты.
3
4. Способ по любому одному из пп. 1-3, где химическое соединение представляет собой неорганический карбонат, предпочтительно химическое соединение представляет собой NaHCO.
2
4
2
5. Способ по любому одному из пп. 1-3, где химическое соединение представляет собой гидрат неорганической соли, предпочтительно химическое соединение представляет собой гидрат сульфата натрия, более предпочтительно химическое соединение представляет собой NaSO⋅10HO.
6. Способ по любому одному из пп. 1-5, где химическое соединение имеет распределение частиц по размерам при выражении через параметр D50, равный или больший 10 нм, предпочтительно равный или больший 50 нм, более предпочтительно равный или больший 100 нм.
7. Способ по любому одному из пп. 1-6, включающий стадии:
а1) получения суспензии, содержащей химическое соединение и, по меньшей мере, один полиол, и
b) введения суспензии, полученной на стадии b), в контакт с композицией, содержащей, по меньшей мере, один изоцианат, с получением пенополиуретана, где химическое соединение высвобождает химический и/или физический пенообразователь при термическом и/или химическом активировании, и где химическое соединение имеет распределение частиц по размерам при выражении через параметр D50, равный или меньший 1 мкм.
8. Способ по п. 7, включающий стадии:
1
а) получения суспензии, содержащей химическое соединение и, по меньшей мере, один полиол,
2
1
а) проведения для суспензии, полученной на стадии а), обработки для уменьшения распределения частиц химического соединения по размерам и
2
b) введения суспензии, полученной на стадии а), в контакт с композицией, содержащей, по меньшей мере, один изоцианат, с получением пенополиуретана, где химическое соединение высвобождает химический и/или физический пенообразователь при термическом и/или химическом активировании, и где химическое соединение имеет распределение частиц по размерам при выражении через параметр D50, равный или меньший 1 мкм.
9. Способ по любому одному из пп. 1-6, где обработка для уменьшения распределения частиц по размерам включает стадию размалывания, предпочтительно стадию размалывания при использовании шаровой мельницы.
10. Способ по любому одному из пп. 1-6, включающий стадии:
3
m1) получения суспензии, содержащей химическое соединение, предпочтительно NaHCO, и растворитель для размалывания,
m2) проведения для суспензии, полученной на стадии m1), обработки для уменьшения распределения частиц химического соединения по размерам, предпочтительно стадии размалывания,
m3) удаления растворителя для размалывания посредством упаривания,
3
m4) получения суспензии химического соединения, предпочтительно NaHCO, полученной на стадии m3), в части А или в одном или более компонентах части А и
m5) введения суспензии, полученной на стадии m4), в контакт с композицией, содержащей, по меньшей мере, один изоцианат, с получением пенополиуретана, где химическое соединение высвобождает химический и/или физический пенообразователь при термическом и/или химическом активировании, и где химическое соединение имеет распределение частиц по размерам при выражении через параметр D50, равный или меньший 1 мкм.
11. Способ по п. 10, где обработка для уменьшения распределения частиц по размерам включает стадию размалывания, предпочтительно стадию размалывания при использовании шаровой мельницы.
12. Пенополиуретан или модифицированный пенополиуретан, получаемый по способу по любому одному из пп. 1-11.
13. Пенополиуретан по п. 12, включающий ячейки со средним размером ячеек согласно измерению в соответствии с ASTM D 3576 в диапазоне от 10 нм до 1 мкм, предпочтительно от 50 нм до 500 нм, более предпочтительно от 100 нм до 250 нм.
14. Композиция, содержащая, по меньшей мере, один полиол и химическое соединение, способное высвобождать химический и/или физический пенообразователь посредством термически- и/или химически-индуцированного разложения, где химическое соединение имеет распределение частиц по размерам при выражении через параметр D50, равный или меньший 1 мкм.
15. Применение композиции по п. 14 при получении пенополиуретана или модифицированного пенополиуретана.